(57)【要約】【課題】優れた清掃性を維持すると共に、防汚性が優れ清潔感が改善された歯ブラシ用毛材および歯ブラシを提供する。【解決手段】ポリエステル系樹脂又はポリアミド系樹脂に対し、フッ素系樹脂を０．５〜２５重量％を含有せしめた樹脂組成物を溶融紡糸したモノフイラメントのカットブリッスルからなることを特徴とする歯ブラシ用毛材およびそれを植毛してなる歯ブラシ。【選択図】    なし【特許請求の範囲】
【請求項１】
ポリエステル系樹脂又はポリアミド系樹脂に対し、フッ素系樹脂０．５〜２５重量％を含有せしめた樹脂組成物を溶融紡糸したモノフイラメントのカットブリッスルからなることを特徴とする歯ブラシ用毛材。
【請求項２】
前記フッ素系樹脂がテトラフルオロエチレン・ヘキサフルオロプロピレン・フッ化ビリニデン三元共重合体であることを特徴とする請求項１記載の歯ブラシ用毛材。
【請求項３】
前記カットブリッスルの少なくとも片端が尖鋭なテーパー状であることを特徴とする請求項１又は２記載の歯ブラシ用毛材。
【請求項４】
請求項１〜３のいずれか１項に記載の歯ブラシ用毛材を基台に植毛してなることを特徴とする歯ブラシ。
【発明の詳細な説明】
【０００１】
【発明の属する技術分野】
本発明は、合成樹脂製のブラシ用毛材および歯ブラシに関し、さらに詳しくは、優れた清掃性を維持すると共に、防汚性、つまり清掃により除去された食べカスや歯垢および歯磨き剤などが毛材内やタフト間に付着し難い特性が優れ、清潔感を改善した歯ブラシ用毛材および歯ブラシに関するものである。
【０００２】
【従来の技術】
歯ブラシに植毛される毛材への主たる要求性能としては、清掃性能、つまり歯間に詰まった食べカスや歯表面に付着した歯垢の除去性能が挙げられ、係る清掃性能を満たす毛材としては、従来からポリエステルモノフィラメントやポリアミドモノフィラメントなどの合成樹脂製モノフィラメントからなる歯ブラシ用毛材が一般的に使用されている。
【０００３】
そして、清掃性能をさらに改善した歯ブラシ用毛材としては、先端をアルカリ処理することにより尖鋭化したブラシ毛材（例えば、特許文献１参照）が知られており、この毛材は歯間部への挿入性が高く、かつ隙間の除去効果が優れるという優れた効果を奏することから、これを使用した歯ブラシが増加しつつある。
【０００４】
しかしながら、従来の歯ブラシ用毛材は、清掃性の機能が高い反面、植毛した毛材内やタフト間に汚れた異物および歯磨き剤が付着し易く、これらを簡単に除去しにくいため、いわゆる防汚性に問題があり、使用者によっては清潔感に劣る印象を抱きやすいという問題があった。
【０００５】
【特許文献１】
特開平６−１４１９２３号公報（第２頁）
【０００６】
【発明が解決しようとする課題】
本発明は、上述した従来技術における問題点の解決を課題として検討した結果達成されたものである。
【０００７】
したがって、本発明の目的は、優れた清掃性を維持すると共に、防汚性、つまり清掃により除去された食べカスや歯垢および歯磨き剤などが毛材内やタフト間に付着し難い特性が優れ、清潔感を改善した歯ブラシ用毛材および歯ブラシ歯を提供することにある。
【０００８】
【課題を解決するための手段】
上記の目的を達成するために、本発明の歯ブラシ用毛材は、ポリエステル系樹脂又はポリアミド系樹脂に対し、フッ素系樹脂を０．５〜２５重量％含有せしめた樹脂組成物を溶融紡糸したモノフイラメントのカットブリッスルからなることを特徴とする。
【０００９】
なお、本発明の歯ブラシ用毛材においては、
前記フッ素系樹脂がテトラフルオロエチレン・ヘキサフルオロプロピレン・フッ化ビリニデン三元共重合体であること、および
前記カットブリッスルの少なくとも片端が尖鋭なテーパー状であること
が、いずれも好ましい条件として挙げられ、これらの条件を適用した場合にはさらに優れた効果の取得を期待することができる。
【００１０】
また、本発明の歯ブラシは、上記の歯ブラシ用毛材を基台に植毛してなることを特徴とする
【００１１】
【発明の実施の形態】
以下に本発明の歯ブラシ用毛材および歯ブラシについて詳細に説明する。
【００１２】
本発明で使用するポリエステル系樹脂については特に制限はなく、ポリエチレンテレフタレート、ポリブチレンテレフタレート（以下ＰＢＴと称する）あるいはこれらを主体とする共重合体などが挙げられるが、なかでもＰＢＴの使用が最も好ましい。。
【００１３】
一方、本発明で使用するポリアミド系樹脂の具体例としては、ナイロン６、ナイロン６１０、ナイロン６６、ナイロン１１、ナイロン１２、ナイロン６１２あるいはこれらを主体とする共重合体などが挙げられる。
【００１４】
さらに、本発明で使用するフッ素系樹脂の具体例としては、テトラフルオロエチレン・ヘキサフルオロプロピレン・フッ化ビリニデン三元共重合体、テトラフルオロエチレン・エチレン共重合体、ポリフッ化ビニリデン、ポリテトラフルオロエチレン、テトラフルオロエチレン・ヘキサフルオロプレピレン共重合体およびテトラフルオロエチレン・パーフルオロアルキルビニルエーテル共重合体などが挙げられるが、なかでもテトラフルオロエチレン・ヘキサフルオロプロピレン・フッ化ビリニデン三元共重合体が最も好ましく使用される。このテトラフルオロエチレン・ヘキサフルオロプロピレン・フッ化ビリニデン三元共重合体における３成分の共重合比率はいかなるものでもよいが、テトラフルオロエチレン５〜８０モル％、プロピレンヘキサフルオロ２〜３５モル％およびフッ化ビニリデン５〜９０モル％の割合であることが好ましい。
【００１５】
これらフッ素系樹脂のポリエステル系樹脂又はポリアミド系樹脂に対する配合量は、０．５〜２５重量％、特に１〜２０重量％の範囲にあることが好ましく、上記の範囲未満では、防汚性の改善効果が低く、上記の範囲を超えると、溶融紡糸が不安定となって、糸切れなどの支障をきたしたり、モノフィラメントの強度が低下する傾向となるため好ましくない。
【００１６】
本発明の歯ブラシ用毛材を構成するモノフィラメントは、上記ポリエステル系樹脂又はポリアミド系樹脂に必要量のフッ素系樹脂を必要量混合せしめてから、溶融紡糸機に供し、紡出せしめた後冷却し、さらに必要に応じ延伸することによって得られる。
【００１７】
そして、本発明の歯ブラシ用毛材は、上記で得られたモノフィラメントを束ねて紙テープなどにより周囲を固定した後、所望長さに切断してカットブリッスルとすることにより作成される。
【００１８】
さらにこのカットブリッスルの片端または両端を化学的処理および機械的処理などの公知の方法により尖鋭なテーパー形態とすることによって、歯ブラシとしての清掃性能をより高めることができる。
【００１９】
また、本発明のブラシ毛材には、本来の目的を阻害しない範囲であれば、着色剤、耐熱剤、紫外線吸収剤、酸化防止剤、結晶化抑制剤および他の各種添加剤を含有させることができる。
【００２０】
本発明の歯ブラシ用毛材の断面形状は、丸断面に限ったものではなく、楕円形、多角形、多葉形およびその他の異形断面形状にすることができる。
【００２１】
モノフィラメントからなるカットブリッスルの糸径は、０．１〜０．３ｍｍ、特に０．１５〜０．２５ｍｍの範囲に設定することが、歯ブラシ用毛材としての毛腰、歯ブラシとしての磨き心地などの点から好適であるが、ここでは特に限定されるものでない。
【００２２】
なお、上記で得られた歯ブラシ用毛材を用いて歯ブラシを製造する場合の方法については特に制限はなく、例えばカットブリッスルの長手向中央部を折り曲げてこれを歯ブラシ基台の植毛穴へ植毛する方法などの通常の方法により製造することができる。
【００２３】
かくしてなる本発明の歯ブラシ用毛材および歯ブラシは、優れた清掃性を維持すると共に、防汚性、つまり清掃により除去された食べカスや歯垢および歯磨き剤などが毛材内やタフト間に付着し難い特性が優れ、清潔感が改善されたものであることから、従来にない優れた性能を発揮する。
【００２４】
なお、本発明の歯ブラシ用毛材は、その優れた清掃性および防汚性を生かして、歯ブラシ以外の用途、例えばボディブラシや食器洗浄ブラシなどへの適用も期待することができる。
【００２５】
【実施例】
以下に、実施例により本発明を具体的に説明する。
［実施例１］
十分に予備乾燥したＰＢＴ樹脂（東レ社製東レＰＢＴ１２００Ｓ）９５重量％と、フッ素系三元共重合体としてテトラフルオロエチレン約６０モル％、ヘキサフルオロプロピレン約２０モル％および６フッ化ビニリデン約２０モル％からなる三元共重合体（住友スリーエム社製ＴＨＶ５００Ｇ）５重量％とを混合し、均一に分散するまで撹拌した後、押し出し機に投入し２８０℃に加熱溶融させた樹脂を、口径０．８ｍｍの円形状のノズルから押し出し、直ちに２０℃の水冷中で冷却し、続いて６０℃の温水、さらに１３０℃乾熱下で４．５倍に延伸した後、乾熱雰囲気中で弛緩熱処理を行い、直線状に巻き取ることにより、糸径が０．２ｍｍのモノフィラメントを得た。
【００２６】
次に、上記で得られたモノフィラメントを、束径５０ｍｍに束ねて周囲に紙テープを巻いた後、２７ｍｍの長さにカットしてカットブリッスル（歯ブラシ用毛材）を得た。
［実施例２］
ＰＢＴ樹脂／フッ素系三元共重合体の混合割合８５重量％／１５重量％とした以外は、実施例１と同一の方法により歯ブラシ用毛材を得た。
［実施例３］
実施例１において、フッ素系三元共重合体の代わりに、テトラフルオロエチレン・エチレン共重合体（旭硝子社製アフロンＣＯＰ    Ｃ−８８ＡＸＰ）を使用した以外は、実施例１と同一の方法により歯ブラシ用毛材を得た。
［実施例４］
実施例１において、ＰＢＴ樹脂の代わりに、ナイロン６１０樹脂（東レ社製東レＭ２００１）を使用した以外は、実施例１と同一の方法により歯ブラシ用毛材を得た。
［実施例５］
実施例１で得られたカットブリッスルについて、このカットした両端部を水酸化ナトリウウム水溶液中に浸漬してテーパー化処理することにより、両端部の８．０ｍｍの範囲を尖鋭なテーパー状とした歯ブラシ用毛材を得た。
［比較例１］
ＰＢＴ樹脂のみを用い、以下実施例１と同一の方法により歯ブラシ用毛材を得た。
［比較例２］
実施例１において、ＰＢＴ樹脂の割合を９９．７重量％、フッ素系三元共重合体の割合を０．３重量％とした以外は、実施例１と同一の方法により歯ブラシ用毛材を得た。
［比較例３］
ナイロン６１０樹脂のみを用い、以下実施例１と同一の方法により歯ブラシ用毛材を得た。
【００２７】
上記の各実施例および各比較例で得た歯ブラシ用毛材を、同一形状である３４穴の歯ブラシ基台に植毛することにより歯ブラシを作成し、得られた歯ブラシの性能について、次の方法により評価した。
［防汚性評価］
（１）水、２００ｍｌにシリカ１０ｇ加えた汚れ浸漬液を、１００ｒｐｍで撹拌しながら、この汚れ浸漬液にあらかじめ柄と毛材の重量を測定した歯ブラシの植毛部を３分間浸漬し、汚れが付着した歯ブラシを得た。
（２）その後、歯ブラシについた水気を歯ブラシを振って取り除き、４０℃の乾燥機にて５時間乾燥させた。
（３）汚れ付着歯ブラシを秤量し、先に測定した重量を差し引くことにより、付着した汚れ量を求めた。
（４）汚れ量は、フッ素系樹脂を含有しない比較例１のＰＢＴモノフィラメントの汚れ付着量を１００とした時の指数で比較した。
［清掃性］
２枚のアクリル板の間に隙間を設けることにより、擬似歯のモデルを作製し、溝部の隙間を０．１ｍｍに設定した。
【００２８】
この擬似歯のモデルにあらかじめ歯科咬合チェック用スプレーで見かけの汚れを付着させた後、歯ブラシを用いて、負荷４００ｇ、振幅７０ｍｍ、スピード１８０ｒｐｍ／分で３分間ブラッシングを行い、ブラッシング後に清掃できた面積を測定して、ブラッシング前の見かけ汚れ付着面積に対する百分率を算出し、仮想汚れの除去率とした。
【００２９】
以上の評価結果を表１に示す。
【００３０】
【表１】
2004298327.tif 000002
【００３１】
表１の結果から明らかなように、ＰＢＴ樹脂にフッ素系樹脂を含有させた実施例１〜３の歯ブラシは、フッ素樹脂を含有しない歯ブラシ（比較例１）およびフッ素樹脂含有量が少ない歯ブラシ（比較例２）に比較して、防汚性が大幅に向上している。なかでもフッ素系樹脂として三元共重合体（ＴＨＶ５００Ｇ）を含有する実施例１および２の歯ブラシは、特に優れた防汚性を発揮する。
【００３２】
同様にＮ６１０にフッ素系樹脂を含有させた実施例４の歯ブラシも、フッ素系樹脂を含有しない（比較例３）に比較して防汚性が向上している。
【００３３】
さらに、実施例１のブラシ毛先を尖鋭なテーパー状にした実施例５の歯ブラシにおいても、防汚性とともに清掃性が著しく向上している。
【００３４】
【発明の効果】
以上説明したように、本発明の歯ブラシ用毛材および歯ブラシは、優れた清掃性を維持すると共に、防汚性、つまり清掃により除去された食べカスや歯垢および歯磨き剤などが毛材内やタフト間に付着し難い特性が優れ、清潔感が改善されたものであることから、従来にない優れた性能を発揮する。